"Aフェノール類と、B2級及び/又は3級のアルキルアミン化合物とを塩基性触媒の存在下で反応させてなる液状レゾール型フェノール樹脂。前記液状レゾール型フェノール樹脂全体に対する窒素含有量が、3~30重量である、請求項1に記載の液状レゾール型フェノール樹脂。前記B2級及び/又は3級のアルキルアミン化合物が、ヘキサメチレンテトラミンである請求項1又は2に記載の液状レゾール型フェノール樹脂。前記Aフェノール類とB2級及び/又は3級のアルキルアミン化合物とを、B/Aモル比=0.13~0.35で反応させてなる請求項1ないし3のいずれかに記載の液状レゾール型フェノール樹脂。含浸用に用いられる、請求項1ないし4のいずれかに記載の液状レゾール型フェノール樹脂。本発明は、耐熱性、硬化性など、フェノール樹脂の優れた特性を有し、かつ、柔軟性にも優れた成形品を得ることができる液状レゾール型フェノール樹脂を提供する。このような目的は、以下の本発明[1]~[5]により達成される。[1]Aフェノール類と、B2級及び/又は3級のアルキルアミン化合物とを塩基性触媒の存在下で反応させてなる液状レゾール型フェノール樹脂。[2]前記液状レゾール型フェノール樹脂全体に対する窒素含有量が、3~30重量である、前記[1]に記載の液状レゾール型フェノール樹脂。[3]前記B2級及び/又は3級のアルキルアミン化合物が、ヘキサメチレンテトラミンである前記[1]又は[2]に記載の液状レゾール型フェノール樹脂。[4]前記Aフェノール類とB2級及び/又は3級のアルキルアミン化合物とを、B/Aモル比=0.13~0.35で反応させてなる前記[1]ないし[3]のいずれかに記載の液状レゾール型フェノール樹脂。[5]含浸用に用いられる、前記[1]ないし[4]のいずれかに記載の液状レゾール型フェノール樹脂。本発明の液状レゾール型フェノール樹脂をバインダーに用いた場合、耐熱性、硬化性、及び、柔軟性に優れた成形品を得ることができる。以下に、本発明の液状レゾール型フェノール樹脂について詳細に説明するが、これらの例に限定されることはない。本発明の趣旨を逸脱しない範囲で、構成の付加、省略、置換、およびその他の変更が可能である。本発明の液状レゾール型フェノール樹脂は、Aフェノール類と、B2級及び/又は3級のアルキルアミン化合物を塩基性触媒の存在下で反応させてなる。本発明に用いる液状レゾール型フェノール樹脂を得る手法は種々存在し限定されるものではないが、例えば通常のフェノールとヘキサミンを塩基性触媒存在下で反応させることにより液状レゾール型フェノール樹脂を合成することができる。Aフェノール類本発明の液状レゾール型フェノール樹脂に用いられるフェノール類としては、例えば、フェノール、o-クレゾール、m-クレゾール、p-クレゾール等のクレゾール類、2,3-キシレノール、2,4-キシレノール、2,5-キシレノール、2,6-キシレノール、3,4-キシレノール、3,5-キシレノール等のキシレノール類、o-エチルフェノール、m-エチルフェノール、p-エチルフェノール等のエチルフェノール類、イソプロピルフェノール、ブチルフェノール、p-tert-ブチルフェノール等のブチルフェノール類、p-tert-アミルフェノール、p-オクチルフェノール、p-ノニルフェノール、p-クミルフェノール等のアルキルフェノール類、フルオロフェノール、クロロフェノール、ブロモフェノール、ヨードフェノール等のハロゲン化フェノール類、p-フェニルフェノール、アミノフェノール、ニトロフェノール、ジニトロフェノール、トリニトロフェノール等の1価フェノール置換体、及び、1-ナフトール、2-ナフトール等の1価のフェノール類、レゾルシン、アルキルレゾルシン、ピロガロール、カテコール、アルキルカテコール、ハイドロキノン、アルキルハイドロキノン、フロログルシン、ビスフェノールA、ビスフェノールF、ビスフェノールS、ジヒドロキシナフタリン等の多価フェノール類などが挙げられる。これらを単独あるいは2種以上を混合して使用することができる。本発明に使用されるフェノール類は、後述する有機溶剤に可溶であることが好ましい。これらのフェノール類の中でも、フェノール、クレゾール類、ビスフェノールAから選ばれるものが好ましい。これにより、本発明の液状レゾール型フェノール樹脂を用いた成形品において、機械的強度を高めることができる。B2級及び/又は3級のアルキルアミン化合物本発明の液状レゾール型フェノール樹脂で用いられる2級及び/又は3級のアルキルアミン化合物としては、例えば、2級アルキルアミン化合物として、ジメチルアミン、ジエチルアミン、3級アルキルアミン化合物として、トリエチルアミン、テトラメチルエチレンジアミン、ヘキサメチレンテトラミンなどが挙げられる。これらを単独で使用または2種以上併用することができる。これらの中でも、ヘキサメチレンテトラミンを用いることが好ましい。これを用いることで、ホルマリン等のアルデヒド源を用いずに反応させることができる。本発明の液状レゾール型フェノール樹脂に用いられる塩基性触媒としては、例えば、水酸化ナトリウム、水酸化リチウム、水酸化カリウムなどのアルカリ金属の水酸化物、アンモニア水、トリエチルアミンなどの第3級アミン、カルシウム、マグネシウム、バリウムなどアルカリ土類金属の酸化物及び水酸化物、炭酸ナトリウム、などのアルカリ性物質等を単独または2種類以上併用することができる。上記塩基性触媒の使用量としては特に限定されないが、上記Aフェノール類のモル数1モルに対して、通常、0.01~0.1モルとすることができる。本発明の液状レゾール型フェノール樹脂の各成分の含有割合は、液状レゾール型フェノール樹脂1000重量部に対し、フェノール類を0~100重量部、好ましくは0~50重量部、2級及び/又は3級のアルキルアミン化合物を0~80重量部、好ましくは0~40重量部、塩基性触媒を0~20重量部、好ましくは0~10重量部が適当である。本発明の液状レゾール型フェノール樹脂においては、液状レゾール型フェノール樹脂全体に対する窒素含有量が、3~30重量であることが好ましい。より好ましくは5~10重量である。窒素含有量がこれより多いと、高粘度となり釜出しが困難となる。また、窒素量がこれより少ないと、柔軟性、耐熱性の向上効果が小さくなる。本発明の液状レゾール型フェノール樹脂においては、上記Aフェノール類のモル数1モルに対して、B2級及び/又は3級のアルキルアミン化合物のモル数が、0.13~0.35モルであることが好ましい。より好ましくは0.18~0.30モルである。これにより、本発明の液状レゾール型フェノール樹脂を含浸用に使用した場合に、良好な含浸性を有するとともに、成形品の柔軟性を向上させることができる。本発明の液状レゾール型フェノール樹脂は、以上に説明したAフェノール類とB2級及び/又は3級のアルキルアミン化合物とを塩基性触媒の存在下で反応させてなる。反応温度は50~110°Cが好ましく、80~100°Cがより好ましい。本発明の液状レゾール型フェノール樹脂においては、樹脂を希釈するために有機溶媒を用いることができる。希釈に用いられる有機溶剤としては特に限定されないが、例えば、メタノール、エタノール、イソプロパノール、ブタノールなどのアルコール系有機溶剤、アセトン、メチルエチルケトン、メチルイソブチルケトンなどのケトン系有機溶剤、トルエン、エチルベンゼンなどの芳香族炭化水素溶媒及びこれらの混合物を用いることができる。本発明の液状レゾール型フェノール樹脂は、含浸用として用いることができる。含浸とは、基材などの組織または構造のすき間にしみこませることをいう。含浸する基材としては、金属繊維、ガラス繊維、炭素繊維および化学繊維等を用いたものが挙げられる。特に、湿式ペーパー摩擦材用途に好適に用いることができ、湿式ペーパー摩擦材の用途に用いる場合には、これらの繊維成分に加えて、カシューダストなどの摩擦調整剤、珪藻土などを充填したペーパー基材を用いることができる。得られた成形品は、耐熱性、硬化性など、フェノール樹脂の優れた特性を有し、かつ、柔軟性にも優れている。以下、本発明を実施例により詳細に説明する。ここに記載されている部は重量部を、は重量を示す。1.液状レゾール型フェノール樹脂の製造撹拌装置、還流冷却器及び温度計を備えた反応装置に、フェノール1000重量部、ヘキサメチレンテトラミン370重量部フェノール1モルに対して0.25モル、メタノール100重量部、アセトン100重量部および50水酸化ナトリウム水溶液を20重量部添加し、95°Cに加熱昇温させ3時間保持した。その後、アセトン1200重量部を加え、40°C以下に冷却して、液状レゾール型フェノール樹脂2700重量部を得た。ヘキサメチレンテトラミンを450重量部フェノール1モルに対して0.30モルとした以外は実施例1と同様の方法で実施し、液状レゾール型フェノール樹脂2780重量部を得た。ヘキサメチレンテトラミンを270重量部フェノール1モルに対して0.18モルとした以外は実施例1と同様の方法で実施し、液状レゾール型フェノール樹脂2600重量部を得た。実施例1のフェノールを、メタクレゾールを63、パラクレゾール27含有する混合クレゾールとし、ヘキサメチレンテトラミン320重量部フェノール1モルに対して0.25モルとした以外は実施例1と同様の方法で実施し、液状レゾール型フェノール樹脂2650重量部を得た。実施例1において、ヘキサメチレンテトラミン370重量部を37ホルマリン水溶液1600重量部として反応した。これを減圧下で80°C、30分脱水した後、アセトン1800重量部を加え、40°C以下に冷却して、液状レゾール型フェノール樹脂4100重量部を得た。2.液状レゾール型フェノール樹脂の評価実施例及び比較例で得られた液状レゾール型フェノール樹脂を用いて、含浸紙を作製した。基材には市販の濾紙120mm×10mm×厚さ1mmを使用した。実施例及び比較例で得られた液状レゾール型フェノール樹脂をアセトンで希釈して樹脂濃度を30にした溶液中に上記濾紙を含浸した後、190°Cのオーブンで30分間乾燥、硬化し、試験片を得た。得られた試験片について、JISP8113紙及び板紙-引張特性の試験方法-に準拠して、常態、及び、240°C1時間処理後について、各々、引張強さを測定した。また、JISK7202プラスチックのロックウェル硬さ試験方法に準拠して、各々、ロックウェル硬度を測定した。なお、引張強さは硬化物成形品の機械的強度の指標として測定したものであり、本発明においては数値が高いほど好ましい。また、ロックウェル硬度は硬化物成形品の硬さを表す指標として測定したものであり、本発明においては数値が低い方が好ましい。上記評価結果を、表1にまとめた。実施例1~4は、本発明の液状レゾール型フェノール樹脂である。得られた樹脂の硬化物は、ロックウェル硬度が低いことから柔軟性に富み、240°C熱処理後の強度維持率引張強さが高いことから耐熱性に優れていることがわかった。一方、比較例1は、フェノール及びホルムアルデヒドを用いて得られたレゾール型樹脂であるが、ロックウェル硬度が高いことから柔軟性が低く、240°C熱処理後の引張強さの低下が大きく、耐熱性に優れた樹脂を得ることができなかった。"